СПОСОБ ОСАЖДЕНИЯ НИКЕЛЯ

1. Способ восстановления никеля и кобальта из выщелачивающих растворов в присутствии железа и/или хрома, причем способ содержит этапы, на которых:
i) добавляют восстановитель в выщелачивающий раствор, содержащий никель, кобальт и железо, так чтобы любое железо, присутствующее в виде сульфата трехвалентного железа, восстанавливается в сульфат двухвалентного железа и/или любой шестивалентный хром восстанавливается в трехвалентный хром;
ii) нейтрализуют, по меньшей мере, часть свободной кислоты добавлением нейтрализующего агента;
iii) дополнительно добавляют восстанавливающий агент, чтобы убедиться, что все присутствующее железо сохраняется в двухвалентной форме и/или любой хром сохраняется в трехвалентной форме;
iv) нагревают раствор перед осаждением смешанного сульфида;
v) добавляют затравку смешанного сульфида и сульфид водорода для выполнения осаждения никеля и кобальта в форме смешанного сульфида; и
vi) поддерживают эту смесь в присутствии сульфида водорода на протяжении необходимого времени выдерживания для выполнения полного осаждения смешанного сульфидного продукта.
2. Способ по п.1, отличающийся тем, что восстановитель на этапе (i) и этапе (iii) содержит один или более сульфид водорода, гидросульфид натрия или диоксид серы.
3. Способ по п.1, отличающийся тем, что концентрация свободной кислоты находится в диапазоне приблизительно 0,5 - 3,5 г/л после нейтрализации.
4. Способ по п.1, отличающийся тем, что нейтрализующий агент этапа (ii) содержит любой один или более известняк, известь и калькрет.
5. Способ по п.1, отличающийся тем, что восстановление на этапе (i) проводят, по меньшей мере, при приблизительно 100°С и атмосферном давлении.
6. Способ по п.1, отличающийся тем, что концентрация сульфата трехвалентного железа полученного раствора этапа (iii) является менее чем 1 г/л.
7. Способ по п.1, отличающийся тем, что окислительный потенциал раствора, полученного на этапах (i)-(vi), поддерживают приблизительно между 300 мВ и 400 мВ (измеряно напротив контрольного электрода Pt-Ag/AgCl).
8. Способ по п.1, отличающийся тем, что температура раствора находится в диапазоне приблизительно 80-120°С, когда добавляют затравку сульфида.
2
9. Способ по п.1, отличающийся тем, что концентрация затравки сульфида в растворе находится в диапазоне приблизительно 10 - 100 г/л, так, что общая площадь поверхности затравки находится приблизительно между 1 и 10 м/л.
10. Способ по п.1, отличающийся тем, что чрезмерное давление сульфида водорода на этапе (v) и этапе (vi) поддерживают в пределах приблизительно 100 и 400 кПа.
11. Способ по п.1, отличающийся тем, что время выдерживания этапа (vi) выбирают приблизительно между 0,25 и 4 ч.
12. Способ по п.1, отличающийся тем, что концентрация никеля и кобальта в выщелачивающем растворе находится в диапазоне приблизительно 1 - 10 г/л и приблизительно 0,1 - 2 г/л соответственно в растворе латеритного никеля, или в диапазоне 10 - 50 г/л и 2 - 10 г/л соответственно в растворе сульфида никеля.
13. Способ по п.1, отличающийся тем, что концентрация железа в выщелачивающем растворе находится в диапазоне приблизительно 0,5 - 15 г/л.
14. Гидрометаллургический способ восстановления никеля и кобальта из выщелачивающих растворов в присутствии железа и/или хрома, главным образом, как описано выше, ссылаясь на фиг.1.
15. Гидрометаллургический способ восстановления никель и кобальта из выщелачивающих растворов в присутствии железа и/или хрома, главным образом, как описано выше, ссылаясь на пример 1.